(57)【要約】【課題】  球状で且つ粒子径がナノオーダーのフェノール樹脂あるいはフラン樹脂からなるアルデヒド系樹脂微粒子を製造する。【解決手段】  フェノール類とフラン化合物の少なくとも一方とアルデヒド類とを、分散剤と反応触媒の存在下で、反応系に超音波を照射しながら、付加縮合反応させる。反応系に超音波を照射することによって反応系を微細な振動で攪拌することができ、付加縮合反応で生成される粒子の粒子径を小さくすることができると共に、分散剤によって大きな粒子の生成を抑制することができる。この結果、球状で且つ粒子径が１０００ｎｍ以下のナノオーダーのアルデヒド系樹脂微粒子を得ることができる。【選択図】  なし【特許請求の範囲】
【請求項１】
フェノール類とフラン化合物の少なくとも一方とアルデヒド類とを、分散剤と反応触媒の存在下で、反応系に超音波を照射しながら、付加縮合反応させることを特徴とするアルデヒド系樹脂微粒子の製造方法。
【請求項２】
反応系を機械的に攪拌すると共に、超音波の照射を行なうことを特徴とする請求項１に記載のアルデヒド系樹脂微粒子の製造方法。
【請求項３】
反応系を機械的に攪拌しながら、攪拌の途中から超音波の照射も行なうことを特徴とする請求項２に記載のアルデヒド系樹脂微粒子の製造方法。
【請求項４】
反応系に超音波を照射しながら、超音波の照射の途中から機械的な攪拌も行なうことを特徴とする請求項２に記載のアルデヒド系樹脂微粒子の製造方法。
【請求項５】
付加縮合反応を、生成されるアルデヒド系樹脂微粒子が不溶不融性になるまで持続することを特徴とする請求項１乃至４のいずれかに記載のアルデヒド系樹脂微粒子の製造方法。
【請求項６】
付加縮合反応によって生成されるアルデヒド系樹脂微粒子は、粒径１０００ｎｍ以下の球状粒子であることを特徴とする請求項１乃至５のいずれかに記載のアルデヒド系樹脂微粒子の製造方法。
【発明の詳細な説明】
【技術分野】
【０００１】
本発明は、フェノール−アルデヒド系樹脂（フェノール樹脂）あるいはフラン−アルデヒド系樹脂（フラン樹脂）であるアルデヒド系樹脂の、ナノオーダーの微細な微粒子の製造方法に関するものである。
【背景技術】
【０００２】
常温で固形のアルデヒド系樹脂、例えば粒状のフェノール樹脂は従来より一般に次のようにして製造されている。すなわち、フェノール類とアルデヒド類に酸やアルカリ等の触媒を添加して、反応釜中で付加縮合反応させ、白濁化させた後に常圧下あるいは減圧下で脱水を行ない、所定の軟化点まで脱水濃縮を継続して透明樹脂を得る。そしてこの樹脂を冷却して粉砕あるいは造粒することによって、フェノール樹脂粒子を得ることができるものである。しかしこの方法では、濃縮脱水、冷却、粉砕あるいは造粒という各種の工程を必要とし、製造工数が増加すると共に多量のエネルギーを必要とする問題がある。またこのようにして得られるフェノール樹脂粒子は、形状がいびつで、粒子径は数百μｍと大きい。
【０００３】
そこでこのような各種の工程を必要とすることなく固形のフェノール樹脂粒子を製造する方法が、特許文献１等で提供されている。
【０００４】
すなわち、フェノール類とアルデヒド類とを分散剤と反応触媒の存在下で付加縮合反応させることによって、分散剤の作用で水分散性で且つ非沈降性となったフェノール樹脂の粒子を生成させ、これを濾過して水を除去することによって、球状のフェノール樹脂粒子を得ることができるものである。この方法によれば、濃縮脱水、冷却、粉砕あるいは造粒という工程を必要とすることなく、球状のフェノール樹脂粒子を得ることができるのである。しかし、この方法によっても、フェノール樹脂粒子の粒子径は１０μｍ程度が限界であり、ナノオーダーの微細な微粒子を得ることはできない。
【特許文献１】特許第２５４９３６５号公報
【発明の開示】
【発明が解決しようとする課題】
【０００５】
最近、フェノール樹脂などのアルデヒド系樹脂として、球状で且つ粒子径がナノオーダーの微粒子が求められている。
【０００６】
すなわち、フェノール樹脂などのアルデヒド系樹脂はバインダーとして使用されるが、基材とアルデヒド系樹脂粒子とをドライブレンドして成形材料を調製し、この成形材料を成形するにあたって、アルデヒド系樹脂粒子の粒子径が大きいと、ドライブレンドする際の分散性が悪く、バインダーとしての添加の効果が低くなるために、添加量を多くする必要がある。これに対して、アルデヒド系樹脂粒子が粒子径１μｍ以下のナノ粒子であると、分散性が高くなってバインダーとしての添加の効果が高まり、アルデヒド系樹脂粒子の添加量を少なくすることが可能になるものである。
【０００７】
また、フェノール樹脂などのアルデヒド系樹脂粒子は不溶不融性状態にすることで、熱可塑性樹脂などに配合する有機フィラーとして使用することができるが、アルデヒド系樹脂粒子が球状で且つ粒子径１μｍ以下のナノ粒子であると、熱可塑性樹脂の流動性を損なうことなく多量に配合することが可能になるものである。
【０００８】
さらに、フェノール樹脂などのアルデヒド系樹脂粒子は焼成・炭化することによって炭素材料として使用することができ、乾電池、鉛畜電池、リチウムイオン二次電池などの各種の二次電池の電極や、電気二重層キャパシタなどの電極の材料として用いることがきるが、アルデヒド系樹脂粒子が粒子径１μｍ以下のナノ粒子であると、より充・放電性に優れた電極を形成することが可能になるものである。
【０００９】
本発明は上記の点に鑑みてなされたものであり、球状で且つ粒子径がナノオーダーのフェノール樹脂あるいはフラン樹脂からなるアルデヒド系樹脂微粒子を製造することを目的とするものである。
【課題を解決するための手段】
【００１０】
本発明の請求項１に係るアルデヒド系樹脂微粒子の製造方法は、フェノール類とフラン化合物の少なくとも一方とアルデヒド類とを、分散剤と反応触媒の存在下で、反応系に超音波を照射しながら、付加縮合反応させることを特徴とするものである。
【００１１】
また請求項２の発明は、請求項１において、反応系を機械的に攪拌すると共に、超音波の照射を行なうことを特徴とするものである。
【００１２】
また請求項３の発明は、請求項２において、反応系を機械的に攪拌しながら、攪拌の途中から超音波の照射も行なうことを特徴とするものである。
【００１３】
また請求項４の発明は、請求項２において、反応系に超音波を照射しながら、超音波の照射の途中から機械的な攪拌も行なうことを特徴とするものである。
【００１４】
また請求項５の発明は、請求項１乃至４のいずれかにおいて、付加縮合反応を、生成されるアルデヒド系樹脂微粒子が不溶不融性になるまで持続することを特徴とするものである。
【００１５】
また請求項６の発明は、請求項１乃至５のいずれかにおいて、付加縮合反応によって生成されるアルデヒド系樹脂微粒子は、粒径１０００ｎｍ以下の球状粒子であることを特徴とするものである。
【発明の効果】
【００１６】
フェノール類とフラン化合物の少なくとも一方とアルデヒド類とを分散剤と反応触媒の存在下で付加縮合反応させるにあたって、反応系に超音波を照射することによって反応系を微細な振動で攪拌することができ、付加縮合反応で生成される粒子の粒子径を小さくすることができると共に、分散剤によって大きな粒子の生成を抑制することができ、球状で且つ粒子径が１０００ｎｍ以下のナノオーダーのアルデヒド系樹脂粒子を得ることができるものである。
【発明を実施するための最良の形態】
【００１７】
以下、本発明を実施するための最良の形態を説明する。
【００１８】
本発明において、フェノール−アルデヒド系樹脂（フェノール樹脂）の原料のフェノール類としては、フェノールの他にフェノールの誘導体を用いることができる。フェノール誘導体としては、例えばｍ−クレゾール、レゾルシノール、３，５−キシレノールなど３官能性のもの、ビスフェノールＡ、ビスフェノールＳ、ジヒドロキシジフェニルメタンなどの４官能性のもの、ｏ−クレゾール、ｐ−クレゾール、ｐ−ｔｅｒ−ブチルフェノール、ｐ−フェニルフェノール、ｐ−クミルフェノール、ｐ−ノニルフェノール、２，４−又は２，６−キシレノールなどの２官能性のｏ−又はｐ−置換のフェノール類などを挙げることができ、さらに塩素又は臭素で置換されたハロゲン化フェノールなどを用いることもできる。フェノール類としてはこれらから１種を選択して用いる他、複数種のものを混合して用いることもできる。
【００１９】
またフラン−アルデヒド系樹脂（フラン樹脂）の原料のフラン化合物としては、フルフラール、フルフリルアルコールなどを用いることができ、一部にフェノール類を用いることもできる。これらは一種を単独で用いる他、二種以上を併用することもできる。
【００２０】
またアルデヒド類としては、ホルムアルデヒドの水溶液の形態であるホルマリンが最適であるが、パラホルムアルデヒド、アセトアルデヒド、ベンズアルデヒド、トリオキサン、テトラオキサンのような形態のものを用いることもできる。
【００２１】
さらにフェノール樹脂用の反応触媒としては、フェノール類とアルデヒド類を反応させ、ベンゼン核とベンゼン核の間に−ＮＣＨ２結合を生成するような塩基性物質、例えばヘキサメチレンテトラミン、アンモニア、メチルアミン、ジメチルアミン、エチレンジアミン、モノエタノールアミン等の第１級や第２級のアミン類などを用いることができる。また、ナトリウム、カリウム、リチウムなどアルカリ金属の酸化物、水酸化物、炭酸塩、あるいはカルシウム、マグネシウム、バリウムなどアルカリ土類金属の酸化物、水酸化物、炭酸塩、あるいは第３級アミン化合物などを挙げることもできる。これらの具体例を挙げると、水酸化ナトリウム、水酸化カリウム、水酸化リチウム、炭酸ナトリウム、水酸化カルシウム、水酸化マグネシウム、水酸化バリウム、炭酸カルシウム、酸化マグネシウム、酸化カルシウム、トリメチルアミン、トリエチルアミン、トリエタノールアミン、１，８−ジアザビシクロ〔５，４，０〕ウンデセン−７などがある。
【００２２】
またフラン樹脂用の反応触媒としては、ナトリウム、カリウム、リチウムなどのアルカリ金属の酸化物、水酸化物、炭酸塩、あるいはカルシウム、マグネシウム、バリウムなどのアルカリ土類金属の酸化物、水酸化物、炭酸塩を用いることができる。さらに塩酸、リン酸、硫酸、キシレンスルホン酸、ｐ−トルエンスルホン酸、シュウ酸、マレイン酸、無水マレイン酸などを用いることもできる。
【００２３】
そして上記のフェノール類とフラン化合物の少なくとも一方と、アルデヒド類と、反応触媒とを反応容器にとり、フェノール類とアルデヒド類、あるいはフラン化合物とアルデヒド類を付加縮合反応させるものであるが、さらに分散剤を反応容器に投入し、また必要に応じてカップリング剤などの添加剤を反応容器に投入し、これらの存在下でフェノール類とアルデヒド類、あるいはフラン化合物とアルデヒド類との反応を行なわせるものである。
【００２４】
ここで、フェノール樹脂を調製する場合には、フェノール類に対するアルデヒド類の配合量を、フェノール類１モルに対してアルデヒド類１．１〜３．０モルの範囲が好ましく、反応触媒の配合量は、反応触媒の種類によって大きく異なるが、フェノール類に対して０．０５〜１０質量％の範囲が好ましい。またフラン樹脂を調製する場合には、フラン化合物に対するアルデヒド類の配合量を、フラン化合物１モルに対してアルデヒド類０．４〜２．５モルの範囲が好ましく、反応触媒の配合量は、反応触媒の種類によって大きく異なるが、フラン化合物に対して０．０５〜１０質量％の範囲が好ましい。
【００２５】
また上記のように反応系に添加する分散剤は、一種の乳化剤としても作用するものであり、例えばアラビアゴム、ポリビニルアルコール、ニカワ、グアーゴム、ガッテガム、カルボキシメチルセルロース、ヒドロキシエチルセルロース、可溶化でんぷん、寒天、アルギン酸ソーダなどを挙げることができる。これらのうちから一種単独で、あるいは複数種を併用して使用することができるが、これらの中でも、アラビアゴムやポリビニルアルコールが好ましく用いることができる。分散剤の添加量は、分散剤が有する乳化効果によって大きく異なり、特に限定されるものではないが、フェノール類やフラン化合物に対して０．１〜１０．０質量％の範囲が好ましく、特に０．５〜７．０質量％の範囲が好ましい。
【００２６】
そして上記の反応は、反応系を攪拌するに足る量の水中で行なわれるものであり、本発明は、この反応系に超音波を照射しながら、フェノール類とフラン化合物の少なくとも一方とアルデヒド類とを付加縮合反応させるようにしたものである。反応の初期では、反応系の溶液は透明に近いが、反応の進行とともに乳白濁になってきて、付加縮合反応で生成されるフェノール類とアルデヒド類の付加縮合物やフラン化合物とアルデヒド類の付加縮合物の粒子が析出してくる。この際に、反応系に超音波を照射することによって反応系の溶液を微細な振動で攪拌することができ、付加縮合反応で生成される粒子が結合することを抑制することができるものであり、しかも分散剤による乳化分散作用によっても粒子が結合することを抑制することができるものであり、球状で且つ粒子径が１０００ｎｍ以下のナノオーダーの、フェノール樹脂あるいはフラン樹脂からなるアルデヒド系樹脂粒子を得ることができるものである。尚、フェノール樹脂微粒子あるいはフラン樹脂微粒子は小さいほど望ましいが、本発明の方法で、平均粒子径５０ｎｍ程度までの微粒子を得ることが可能である。
【００２７】
反応系の溶液に超音波を照射するにあたって、超音波の振動数は特に制限されるものではないが、可聴限界の１２〜２０ｋＨｚ以上であれば良い。通常は２０〜２００ｋＨｚの範囲が好ましいが、より好ましくは２３〜１００ｋＨｚの範囲であり、さらに好ましくは２６〜６０ｋＨｚの範囲である。超音波の照射の方法は、超音波照射体を反応容器の反応系溶液に差し込んで、反応系の溶液に直接超音波を照射したり、超音波洗浄装置のように反応容器の外側に超音波を照射して、超音波の振動が反応容器を介して反応系の溶液に作用するようにしたり、任意の方法が可能であるが、より効率的に超音波を反応系に作用させるためには、超音波照射体を反応系の溶液に差し込んで行なうようにするのが好ましい。
【００２８】
ここで、上記のように反応系に超音波を照射しながら反応を行なわせるにあたって、機械的な攪拌を併用することもできる。このように反応系の溶液を機械的に攪拌すると共に、超音波の照射を行なうことによって、付加縮合反応して得られるアルデヒド系樹脂粒子の粒子径をより小さなものに形成することができるものである。機械的な攪拌とは、反応系の溶液に強制的な流動を生じさせて系中で混合が発生するようにすることを意味するものであり、例えば一方向あるいは往復の両方向に回転する二枚羽根、三枚羽根、スクリューなどを用いて反応系の溶液を攪拌することができる。
【００２９】
このように機械的な攪拌と超音波の照射を併用する場合、反応の初期は機械的な攪拌のみを行ない、途中から超音波の照射を併用するようにすることができる。この方法では、付加縮合反応で生成されるアルデヒド系樹脂粒子の高分子化が進むまで機械的攪拌のみが行なわれ、その後、超音波の照射で微細化させるので、比較的大き目の微粒子のアルデヒド系樹脂粒子を得ることができるものである。
【００３０】
また、反応の初期は超音波の照射のみを行ない、途中から機械的な攪拌を併用するようにすることもできる。この方法では、付加縮合反応で生成されるアルデヒド系樹脂粒子は超音波の照射によって微細化されており、高分子化が進行した段階で機械的攪拌をして反応系を大きく流動させることによって、反応系の不均一化を防ぐようにすることができるものであり、上記の場合よりも小さい微粒子のアルデヒド系樹脂粒子を得ることができるものである。
【００３１】
さらに、反応の初期から、機械的な攪拌と超音波の照射の両方を行なうことによって、機械的攪拌と超音波照射の相乗効果を得ることができ、均一でより微細な微粒子のアルデヒド系樹脂粒子を得ることができるものである。
【００３２】
そして、上記のように付加縮合反応を所望の程度に進めた後に反応系を冷却し、超音波の照射や攪拌を停止すると、フェノール樹脂あるいはフラン樹脂からなるアルデヒド系樹脂微粒子は、反応系の溶液中から分離してくる。この微粒子は微少な含水粒状物となっているので、傾斜法で反応系の溶液を分離した後に濾過するなどして反応系から取り出した後、乾燥することによって、球状粒子としてアルデヒド系樹脂微粒子を得ることができるものである。
【００３３】
また上記のようにしてアルデヒド系樹脂微粒子を製造するにあたって、フェノール類あるいはフラン化合物とアルデヒド類との付加縮合反応を、生成されるアルデヒド系樹脂が熱硬化性を有する状態で停止させることによって、未硬化のアルデヒド系樹脂微粒子を得ることができるものである。この未硬化のアルデヒド系樹脂微粒子は成形材料のバインダーなどとして用いることができる。
【００３４】
また、フェノール類あるいはフラン化合物とアルデヒド類との付加縮合反応を、生成されるアルデヒド系樹脂が不溶不融性になるまで持続した後に、停止させることによって、完全硬化状態のアルデヒド系樹脂微粒子を得ることができる。このように完全硬化した状態のアルデヒド系樹脂微粒子は、例えば有機フィラーなどとして用いることができる。
【００３５】
さらに、このアルデヒド系樹脂微粒子を焼成して炭化させることによって、炭素材料として使用することがでるものであり、例えば、乾電池、鉛畜電池、リチウムイオン二次電池などの各種の二次電池の電極や、電気二重層キャパシタなどの電極の材料として用いることができるものである。
【実施例】
【００３６】
次に、本発明を実施例によって具体的に説明する。
【００３７】
（実施例１）
二枚羽根の機械式攪拌装置と、新科学産業有限会社製超音波洗浄機「ＳＰＭ４０−０２型」の超音波放射体をそれぞれ５Ｌ容量のフラスコ内にセットし、このフラスコにフェノールを４５０質量部、３７質量％のホルマリンを４６０質量部、反応触媒としてヘキサメチレンテトラミンを５０質量部、分散剤としてアラビアゴムを４５質量部、水を２５００質量部、それぞれ仕込んだ。
【００３８】
そして攪拌装置を作動させてフラスコ内の反応系を攪拌速度８ｍ／分で攪拌しながら加熱を開始し、約６０分を要して沸騰還流させ、約１０分後に反応系が乳白色になった後も攪拌を継続し、還流から９０分後に、超音波放射体から出力５００Ｗ、周波数４０ｋＨｚの超音波を照射しながら、さらに１５０分間反応させた。
【００３９】
次に、加熱を止めて５０℃まで冷却した後、攪拌と超音波の照射を停止し、フラスコの内容物をビーカーに払い出した。これを４日間静置した後、傾斜法で上澄み液を除去し、ステンレス製のバットにビーカー中の内容物を払い出した。この内容物を薄く広げて３日間風乾した後、１００℃の乾燥機に入れて１０時間加熱乾燥することによって、不溶不融性に完全硬化した球状のフェノール樹脂粒子を得た。
【００４０】
この球状のフェノール樹脂粒子の平均粒子径を株式会社堀場製作所製のレーザー回折式粒度分布測定器「ＬＡ−９２０」で測定した。この測定の結果、Ｄ５０（累積した質量が５０％になったときの粒子径）は８５０ｎｍであった。
【００４１】
（実施例２）
実施例１と同様に各材料をフラスコに仕込み、そして、超音波放射体から出力５００Ｗ、周波数４０ｋＨｚの超音波を照射しながら加熱を開始し、約６０分を要して沸騰還流させ、約１０分後に反応系が乳白色になった後も超音波の照射を継続し、還流から９０分後に攪拌装置を作動させてフラスコ内の反応系を攪拌速度８ｍ／分で攪拌しながら、さらに１５０分間反応させた。
【００４２】
後は、実施例１と同様にして不溶不融性に完全硬化した球状のフェノール樹脂粒子を得た。この球状のフェノール樹脂粒子の平均粒子径を実施例１と同様にして測定したところ、Ｄ５０は６８０ｎｍであった。
【００４３】
（実施例３）
実施例１と同様に各材料をフラスコに仕込み、そして、攪拌装置を作動させてフラスコ内の反応系を攪拌速度８ｍ／分で攪拌しながら、且つ超音波放射体から出力５００Ｗ、周波数４０ｋＨｚの超音波を照射しながら、加熱を開始し、約６０分を要して沸騰還流させ、約１０分後に反応系が乳白色になった後も攪拌及び超音波の照射を継続し、還流から２４０分間反応させた。
【００４４】
後は、実施例１と同様にして不溶不融性に完全硬化した球状のフェノール樹脂粒子を得た。この球状のフェノール樹脂粒子の平均粒子径を実施例１と同様にして測定したところ、Ｄ５０は４３０ｎｍであった。
【００４５】
（実施例４）
実施例１と同様に各材料をフラスコに仕込み、そして、超音波放射体から出力５００Ｗ、周波数４０ｋＨｚの超音波を照射しながら加熱を開始し、約６０分を要して沸騰還流させ、還流から２４０分間反応させ、この間、超音波の照射を継続した（攪拌装置による攪拌は行なわず）。
【００４６】
後は、実施例１と同様にして不溶不融性に完全硬化した球状のフェノール樹脂粒子を得た。この球状のフェノール樹脂粒子の平均粒子径を実施例１と同様にして測定したところ、Ｄ５０は５２５ｎｍであった。
【００４７】
（実施例５）
実施例１と同じフラスコに、フルフリルアルコールを４７０質量部、３７質量％のホルマリンを４２０質量部、反応触媒として８５質量％濃度のリン酸水溶液を１３質量部、分散剤としてアラビアゴムを２０質量部、水を２５００質量部、それぞれ仕込んだ。
【００４８】
後は実施例３と同じ条件で反応させることによって、不溶不融性に完全硬化した球状のフラン樹脂粒子を得た。この球状のフラン樹脂粒子の平均粒子径を実施例１と同様にして測定したところ、Ｄ５０は７６０ｎｍであった。
【００４９】
（比較例１）
反応の初期から反応の最後まで、攪拌装置による攪拌のみを行なう（超音波の照射はせず）ようにした他は、実施例１と同様にして不溶不融性に完全硬化した球状のフェノール樹脂粒子を得た。この球状のフェノール樹脂粒子の平均粒子径を実施例１と同様にして測定したところ、Ｄ５０は２５μｍであった。
【００５０】
（比較例２）
攪拌装置による攪拌を攪拌速度１６ｍ／分に設定するようにした他は、比較例１と同様にして不溶不融性に完全硬化した球状のフェノール樹脂粒子を得た。この球状のフェノール樹脂粒子の平均粒子径を実施例１と同様にして測定したところ、Ｄ５０は１８．２μｍであった。
【００５１】
（比較例３）
超音波の照射を行なわないようにした他は、実施例４と同様にして不溶不融性に完全硬化した球状のフラン樹脂粒子を得た。この球状のフラン樹脂粒子の平均粒子径を実施例１と同様にして測定したところ、Ｄ５０は４３μｍであった。